(57)【要約】本発明はヒンダードアミン安定剤（ＨＡＳ）、フェノール系酸化防止剤、及び適宜紫外線吸収剤を含み、長期間水と接触する着色熱可塑性ポリマー、特にポリオレフィン管及び他のポリオレフィン成形材料に用いる相乗安定剤組成物に関する。これらの混合物は色測定等の標準試験法により測定した場合に優れた長期性能を示す。【特許請求の範囲】
【請求項１】
ａ）そのうちの１種がエピクロロヒドリンと２，２，４，４−テトラメチル−７−オキサ−３，２０−ジアザ−２０−（２，３−エポキシプロピル）ジスピロ−［５．１．１１．２］−ヘンエイコサン−２１−オンとのポリマー（ＬＳ１）でなければならず、その他がポリ−｛〔６［１，１，３，３−テトラルメチルブチル］イミノ〕−１，３，５−トリアジン−２，４−ジイル｝［２−（２，２，６，６−テトラメチルピペリジル）アミノ］ヘキサメチレン−［４−（２，２，６，６−テトラメチルピペリジル）イミノ］｝（ＬＳ２）又はポリ−（Ｎ−ヒドロキシエチル−２，２，６，６−テトラメチル−４−ヒドロキシピペリジルスクシネート）（ＬＳ３）である少なくとも１種の立体障害アミンと、
ｂ）少なくとも１種のフェノール系酸化防止剤を含み、
成分ｂ）の総重量比に対する成分ａ）の総重量比が１０：１〜１：５である着色熱可塑性ポリマー用安定剤組成物。
【請求項２】
成分ｂ）が化合物（ＡＯ１）〜（ＡＯ８）：
ビス−［３，３−ビス−（４’−ヒドロキシ−３’−ｔｅｒｔ．ブチルフェニル）ブタン酸］グリコールエステル（ＡＯ１）、
テトラキスメチレン（３，５−ジ−ｔｅｒｔ．ブチル−４−ヒドロキシフェニル）ヒドロシンナメート（ＡＯ２）、
オクタデシル−３−（３，５−ジ−ｔｅｒｔ．ブチル−４−ヒドロキシフェニル）プロピオネート（ＡＯ３）、
４，４’，４”−［（２，４，６−トリメチル−１，３，５−ベンゼントリイル）トリス（メチレン）］トリス［２，６−ビス（１，１−ジメチルエチル）フェノール］（ＡＯ４）、
１，３，５−トリアジン−２，４，６（１Ｈ，３Ｈ，５Ｈ）−トリオン、１，３，５−トリス［〔４−（１，１−ジメチルエチル）−３−ヒドロキシ−２，６−ジメチルフェニル〕メチル］（ＡＯ５）、
フェノール、４，４’，４”−（１−メチル−１−プロパニル−３−イリデン）トリス［２−（１，１−ジメチルエチル）−５−メチル］（ＡＯ６）、
フェノール、２，６−ビス［〔３−（１，１−ジメチルエチル）−２−ヒドロキシ−５−メチルフェニル〕オクタヒドロ−４，７−メタノ−１Ｈ−インデニル］−４−メチル（ＡＯ７）、又は
ベンゼンプロパン酸、３−（１，１−ジメチルエチル）−４−ヒドロキシ−５−メチル−２，４，８，１０−テトラオキサスピロ［５．５］ウンデカン−３，９−ジイルビス（２，２−ジメチル−２，１−エタンジイル）エステル（ＡＯ８）から選択される請求項１に記載の安定剤組成物。
【請求項３】
成分ｂ）が化合物（ＡＯ１）、（ＡＯ２）もしくは（ＡＯ３）又はその任意混合物である請求項２に記載の安定剤組成物。
【請求項４】
成分ｂ）が重量比２：１〜１：２の化合物（ＡＯ１）及び（ＡＯ２）の混合物である請求項３に記載の安定剤組成物。
【請求項５】
成分ｃ）としての付加紫外線吸収剤がメタノン、［２−ヒドロキシ−４−（オクチルオキシ）フェニル］フェニル（ＵＶ１）又はフェノール、２−（５−クロロ−２Ｈ−ベンゾトリアゾール−２−イル）−６−（１，１−ジメチルエチル）−４−メチル（ＵＶ２）又は２−ヒドロキシベンゾフェノン、２−（２−ヒドロキシフェニル）ベンゾトリアゾール、２−（２−ヒドロキシフェニル）−１，３，５−ベンゾトリアジン類、オキサニリド類、シンナメート類又はサリチレート類であり、成分ａ）：成分ｂ）：成分ｃ）の重量比が５：１：１〜１：５：５である請求項１から４のいずれか一項に記載の安定剤組成物。
【請求項６】
ポリマーを基にして０．００１〜２．０００重量％の量を着色熱可塑性ポリマーに添加する請求項１から５のいずれか一項に記載の安定剤組成物の使用方法。
【請求項７】
ポリマーを基にして０．０２０〜０．２０重量％の量を着色熱可塑性ポリマーに添加する請求項１から５のいずれか一項に記載の安定剤組成物の使用方法。
【請求項８】
熱可塑性ポリマーがポリエチレンである請求項６又は７に記載の使用方法。
【請求項９】
長期水接触用着色熱可塑性ポリマーの安定化方法であって、処理前又は処理中に安定化量の請求項１から５のいずれか一項に記載の安定剤組成物を添加する前記方法。
【請求項１０】
熱可塑性ポリマーを基にして０．０２０〜０．２０重量％の量の安定剤組成物を添加する請求項９に記載の方法。
【発明の詳細な説明】
【０００１】
本発明はヒンダードアミン安定剤（ＨＡＳ）、フェノール系酸化防止剤、及び適宜紫外線吸収剤を含み、長期間水と接触する色安定着色熱可塑性ポリマー、特にポリオレフィン管及び他のポリオレフィン成形材料に用いる相乗安定剤組成物に関する。
【０００２】
特に高温の水性環境で長期条件下に使用される青色着色ＰＥ−ＨＤ水管等の着色プラスチック製品は望ましくない変色を受けることが一般に認められている。更に、特に水管等の製品や永久水抽出条件で使用されるポリマー系装置一般（例えば食器洗浄器、洗濯機及び他の台所製品）に対する技術的要求によると、初期外観特性を維持するのに適した手段を必要とすることが多い。
【０００３】
この効果の程度は試験片の色及び色価を決定するための所謂ＣＩＥＬＡＢ系により与えられる黄−青軸上の空間座標の値を表すｂ＊値等のパラメーターを使用して測定することができる［Ｈ．Ｇ．Ｖｏｉｚ，”Ｉｎｄｕｓｔｒｉｅｌｌｅ　Ｆａｒｂｐｒｕｆｕｎｇ”；ＶＣＨ−ｐｕｂｌｉｓｈｉｎｇ　ｃｏｍｐ．，Ｗｅｉｎｈｅｉｍ，Ｎｅｗ　Ｙｏｒｋ，Ｂａｓｅｌ，Ｃａｍｂｒｉｄｇｅ，１９９０，ｐｐ．２３参照］。
【０００４】
その光学的性質と機械的性質を維持することに加え、熱及び光化学作用による有害なポリマー分解プロセスを抑制することも適切な安定剤又は安定剤組合せを使用する重要な目的である。
【０００５】
適当な安定剤系により上記問題を効率的に解決することはまだ不十分である。
【０００６】
驚くべきことに、特定の立体障害フェノールとフェノール併用剤を併用すると、青色着色ＰＥ−ＨＤ水管等の着色製品を長期高温条件下に貯蔵した場合にも他の性質に加えて優れた色安定性が保証されることが判明した。有効な光及び熱安定剤として技術分野で知られる立体障害ピペリジン化合物（ＨＡＳ）を主成分とする安定剤と上記フェノール及フェノール併用剤を更に併用するならば、この効果は更に顕著になる。
【０００７】
更に上記特定フェノール成分と従来の立体障害フェノール及び所定の立体障害アミンを併用しても優れた効果が得られる。本発明の安定剤併用は驚くべきことに従来技術よりも高性能が得られる。
【０００８】
本発明の目的は、
ａ）そのうちの１種がエピクロロヒドリンと２，２，４，４−テトラメチル−７−オキサ−３，２０−ジアザ−２０−（２，３−エポキシプロピル）ジスピロ−［５．１．１１．２］−ヘンエイコサン−２１−オンのポリマー（ＬＳ１）でなければならず、その他がポリ−｛〔６［１，１，３，３−テトラルメチルブチル］イミノ〕−１，３，５−トリアジン−２，４−ジイル｝［２−（２，２，６，６−テトラメチルピペリジル）アミノ］ヘキサメチレン−［４−（２，２，６，６−テトラメチルピペリジル）イミノ］｝（ＬＳ２）又はポリ−（Ｎ−ヒドロキシエチル−２，２，６，６−テトラメチル−４−ヒドロキシピペリジルスクシネート）（ＬＳ３）である少なくとも１種の立体障害アミンと、
ｂ）少なくとも１種のフェノール系酸化防止剤を含み、
成分ｂ）の総重量比に対する成分ａ）の総重量比が１０：１〜１：５である着色熱可塑性ポリマー用安定剤組成物にある。
【０００９】
成分ｂ）が化合物（ＡＯ１）〜（ＡＯ８）：
ビス−［３，３−ビス−（４’−ヒドロキシ−３’−ｔｅｒｔ．ブチルフェニル）ブタン酸］グリコールエステル（ＡＯ１）、
テトラキスメチレン（３，５−ジ−ｔｅｒｔ．ブチル−４−ヒドロキシフェニル）ヒドロシンナメート（ＡＯ２）、
オクタデシル−３−（３，５−ジ−ｔｅｒｔ．ブチル−４−ヒドロキシフェニル）プロピオネート（ＡＯ３）、
４，４’，４”−［（２，４，６−トリメチル−１，３，５−ベンゼントリイル）トリス（メチレン）］トリス［２，６−ビス（１，１−ジメチルエチル）フェノール］（ＡＯ４）、
１，３，５−トリアジン−２，４，６（１Ｈ，３Ｈ，５Ｈ）−トリオン、１，３，５−トリス［〔４−（１，１−ジメチルエチル）−３−ヒドロキシ−２，６−ジメチルフェニル〕メチル］（ＡＯ５）、
フェノール、４，４’，４”−（１−メチル−１−プロパニル−３−イリデン）トリス［２−（１，１−ジメチルエチル）−５−メチル］（ＡＯ６）、
フェノール、２，６−ビス［〔３−（１，１−ジメチルエチル）−２−ヒドロキシ−５−メチルフェニル〕オクタヒドロ−４，７−メタノ−１Ｈ−インデニル］−４−メチル（ＡＯ７）、又は
ベンゼンプロパン酸、３−（１，１−ジメチルエチル）−４−ヒドロキシ−５−メチル−２，４，８，１０−テトラオキサスピロ［５．５］ウンデカン−３，９−ジイルビス（２，２−ジメチル−２，１−エタンジイル）エステル（ＡＯ８）から選択される安定剤組成物が好ましい。
【００１０】
成分ｂ）が化合物（ＡＯ１）、（ＡＯ２）もしくは（ＡＯ３）又はその任意混合物である安定剤組成物も好ましく、成分ｂ）が重量比５：１〜１：５、より好ましくは２：１〜１：２の化合物（ＡＯ１）及び（ＡＯ２）の混合物である安定剤組成物が特に好ましい。
【００１１】
付加成分ｃ）としての付加紫外線吸収剤がメタノン、［２−ヒドロキシ−４−（オクチルオキシ）フェニル］フェニル（ＵＶ１）又はフェノール、２−（５−クロロ−２Ｈ−ベンゾトリアゾール−２−イル）−６−（１，１−ジメチルエチル）−４−メチル（ＵＶ２）又は２−ヒドロキシベンゾフェノン類、２−（２−ヒドロキシフェニル）ベンゾトリアゾール類、２−（２−ヒドロキシフェニル）−１，３，５−ベンゾトリアジン類、オキサニリド類、シンナメート類又はサリチレート類であり、成分ａ）：成分ｂ）：成分ｃ）の重量比が５：１：１〜１：５：５である安定剤組成物も非常に良好な安定化特性が得られる。
【００１２】
化合物（ＬＳ１）〜（ＬＳ３）、（ＡＯ１）〜（ＡＯ８）、（ＵＶ１）及び（ＵＶ２）は分かっている限り、以下の化学構造の市販製品である。
化合物（ＬＳ１）：エピクロロヒドリンと２，２，４，４−テトラメチル−７−オキサ−３，２０−ジアザ−２０−（２，３−エポキシプロピル）ジスピロ−［５．１．１１．２］−ヘンエイコサン−２１−オンとのポリマー、
【００１３】
【化１】
2004506055.tif 000002
【００１４】
【化２】
2004506055.tif 000003
【００１５】
【化３】
2004506055.tif 000004
【００１６】
【化４】
2004506055.tif 000005
【００１７】
【化５】
2004506055.tif 000006
【００１８】
【化６】
2004506055.tif 000007
【００１９】
【化７】
2004506055.tif 000008
【００２０】
【化８】
2004506055.tif 000009
【００２１】
【化９】
2004506055.tif 000010
【００２２】
【化１０】
2004506055.tif 000011
【００２３】
【化１１】
2004506055.tif 000012
【００２４】
【化１２】
2004506055.tif 000013
【００２５】
本発明の別の目的は水等の抽出媒体に長期間接触する着色熱可塑性ポリマー、特にポリオレフィンを安定化するための前記安定剤組成物の使用方法として、ポリマーを基にして０．００１〜２．０００重量％、好ましくは０．０２０〜０．２０重量％の濃度で使用する方法にある。
【００２６】
本発明の別の目的は水等の抽出媒体に長期間接触する着色熱可塑性ポリマー、特にポリオレフィンの安定化方法として、ポリマーを基にして０．００１〜２．０００重量％、好ましくは０．０２０〜０．２０重量％の前記安定剤組成物を添加する方法にある。
【００２７】
本発明により安定化するのに適した熱可塑性ポリマーとしては例えば以下のものが挙げられる。
【００２８】
１．モノオレフィン及びジオレフィンのポリマー、例えばポリプロピレン、ポリイソブチレン、ポリブテ−１−エン、ポリ−４−メチルペンテ−１−エン、ポリイソプレン又はポリブタジエン、シクロオレフィンのポリマー（例えばシクロペンテン又はノルボルネン）、（場合により架橋していてもよい）ポリエチレン（例えば高密度ポリエチレン（ＨＤＰＥ）、高密度高分子量ポリエチレン（ＨＤＰＥ−ＨＭＷ）、高密度超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、分岐低密度ポリエチレン（ＢＬＤＰＥ））。
【００２９】
ポリオレフィン、即ち上記パラグラフに例示したモノオレフィンのポリマー、特にポリエチレンとポリプロピレンは種々の方法、特に以下の方法により製造することができる。
【００３０】
ａ）（一般に高圧高温下の）ラジカル重合。
【００３１】
ｂ）一般に周期表のＩＶｂ、Ｖｂ、ＶＩｂ又はＶＩＩＩ族の１種以上の金属を含む触媒を使用する接触重合。これらの金属は通常、π又はσ結合のいずれでもよい１個以上の配位子（例えば酸化物、ハロゲン化物、アルコラート、エステル、エーテル、アミン、アルキル、アルケニル及び／又はアリール）をもつ。これらの金属錯体は遊離形態でもよいし、担体（例えば活性塩化マグネシウム、塩化チタン（ＩＩＩ）、アルミナ又は酸化ケイ素）に固定していてもよい。これらの触媒は重合媒体に可溶性でも不溶性でもよい。触媒は重合にそれ自体活性なものでもよいし、他の活性剤（例えば金属アルキル、金属水素化物、金属アルキルハロゲン化物、金属アルキル酸化物又は金属アルキルオキサンであり、金属は周期表のＩａ、ＩＩａ及び／又はＩＩＩａ族の元素である）を併用してもよい。活性剤は例えば更にエステル、エーテル、アミン又はシリルエーテル基で修飾されたものでもよい。これらの触媒系は一般にＰｈｉｌｌｉｐｓ、Ｓｔａｎｄａｒｄ　Ｏｉｌ　Ｉｎｄｉａｎａ、Ｚｉｅｇｌｅｒ（−Ｎａｔｔａ）、ＴＮＺ（ＤｕＰｏｎｔ）、メタロセン又はシングルサイト触媒（ＳＳＣ）と呼ばれる。
【００３２】
２．１）に挙げたポリマーの混合物、例えばポリプロピレンとポリイソブチレン、ポリエチレンとポリイソブチレン、ポリプロピレンとポリエチレン（例えばＰＰ／ＨＤＰＥ／ＬＤＰＥ）の混合物及び種々のポリエチレン間の混合物（例えばＬＤＰＥ／ＨＤＰＥ）。
【００３３】
３．モノオレフィン及びジオレフィンの相互コポリマー又は他のビニルモノマーとのコポリマー、例えばエチレン−プロピレンコポリマー、線状低密度ポリエチレン（ＬＬＤＰＥ）及びこれと低密度ポリエチレン（ＬＤＰＥ）との混合物、プロピレン−ブテ−１−エンコポリマー、プロピレン−イソブチレンコポリマー、エチレン−ブテ−１−エンコポリマー、エチレン−ヘキセンコポリマー、エチレン−メチルペンテンコポリマー、エチレン−ヘプテンコポリマー、エチレン−オクテンコポリマー、プロピレン−ブタジエンコポリマー、イソブチレン−イソプレンコポリマー、エチレン−アルキルアクリレートコポリマー、エチレン−アルキルメタクリレートコポリマー、エチレン−酢酸ビニルコポリマー及びこれと一酸化炭素のコポリマー、エチレン−アクリル酸コポリマー及びその塩（イオノマー）、エチレンとプロピレンとジエン（例えばヘキサジエン、ジシクロペンタジエン）のターポリマー、エチリデン−ノルボルネン、これらのコポリマー間の混合物及び１）に挙げたポリマーとの混合物、例えばポリプロピレン−エチレン−プロピレンコポリマー、ＬＤＰＥ−エチレン−酢酸ビニルコポリマー、ＬＤＰＥ−エチレン−アクリル酸コポリマー、ＬＬＤＰＥ−エチレン−酢酸ビニルコポリマー、ＬＬＤＰＥ−エチレン−アクリル酸コポリマー及び交互又はランダムポリアルキレン−一酸化炭素コポリマー並びにこれらと他のポリマー（例えばポリアミド）との混合物。
【００３４】
４．水添化物（例えば粘着付与剤樹脂）を含む炭化水素樹脂（例えばＣ５−Ｃ９）及びポリアルキレンと澱粉との混合物。
【００３５】
５．ポリスチレン、ポリ（ｐ−メチルスチレン）、ポリ（α−メチルスチレン）。
【００３６】
６．スチレン又はα−メチルスチレンとジエン又はアクリル酸誘導体とのコポリマー、例えばスチレン−ブタジエン、スチレン−アクリロニトリル、スチレン−アルキルメタクリレート、スチレン−ブタジエン−アルキルアクリレート、スチレン−ブタジエン−アルキルメタクリレート、スチレン−無水マレイン酸、スチレン−アクリロニトリル−メタクリレート、高衝撃強さのスチレンコポリマーと別のポリマー（例えばポリアクリレート、ジエンポリマー又はエチレン−プロピレン−ジエンターポリマー）との混合物、及びスチレンのブロックコポリマー（例えばスチレン−ブタジエン−スチレン、スチレン−イソプレン−スチレン、スチレン−エチレン／ブチレン−スチレン又はスチレン−エチレン／プロピレン−スチレン）。
【００３７】
７．スチレン又はα−メチルスチレンのグラフトコポリマー、例えばポリブタジエン上のスチレン、ポリブタジエン−スチレン又はポリブタジエン−アクリロニトリルコポリマー上のスチレン、ポリブタジエン上のスチレンとアクリロニトリル（又はメタクリロニトリル）、ポリブタジエン上のスチレン、アクリロニトリル及びメチルメタクリレート、ポリブタジエン上のスチレンと無水マレイン酸、ポリブタジエン上のスチレン、アクリロニトリル及び無水マレイン酸又はマレイミド、ポリブタジエン上のスチレンとマレイミド、ポリブタジエン上のスチレンとアルキルアクリレート又はアルキルメタクリレート、エチレン−プロピレン−ジエンターポリマー上のスチレンとアクリロニトリル、ポリアルキルアクリレート又はポリアルキルメタクリレート上のスチレンとアクリロニトリル、アクリレート−ブタジエンコポリマー上のスチレンとアクリロニトリル、並びにこれらと６）に挙げたコポリマーとの混合物（例えばＡＢＳ、ＭＢＳ、ＡＳＡ又はＡＥＳポリマーとして知られるコポリマー混合物）。
【００３８】
８．ハロゲン含有ポリマー、例えばポリクロロプレン、塩素化ゴム、塩素化及び臭素化イソブチレン−イソプレンコポリマー（ハロブチルゴム）、塩素化又はスルホ塩素化ポリエチレン、エチレンと塩素化エチレンとのコポリマー、エピクロロヒドリンホモ及びコポリマー、特にハロゲン含有ビニル化合物のポリマー（例えばポリ塩化ビニル、ポリ塩化ビニリデン、ポリ弗化ビニル、ポリ弗化ビニリデン）、並びにそのコポリマー（例えば塩化ビニル−塩化ビニリデン、塩化ビニル−酢酸ビニル又は塩化ビニリデン−酢酸ビニル）。
【００３９】
９．α，β−不飽和酸及びその誘導体から誘導されるポリマー、例えばポリアクリレート及びポリメタクリレート、ポリアクリロニトリル、ポリアクリルアミド並びにブチルアクリレートで衝撃強化したポリメチルメタクリレート。
【００４０】
１０．９）に挙げたモノマー相互又は他の不飽和モノマーとのコポリマー、例えばアクリロニトリル−ブタジエンコポリマー、アクリロニトリル−アルキルアクリレートコポリマー、アクリロニトリル−アルコキシアルキルアクリレートコポリマー、アクリロニトリル−ハロゲン化ビニルコポリマー又はアクリロニトリル−アルキルメタクリレート−ブタジエンターポリマー。
【００４１】
１１．不飽和アルコール及びアミン又はそのアシル酸誘導体もしくはアセタールから誘導されるポリマー、例えばポリビニルアルコール、ポリ酢酸ビニル、ポリステアリン酸ビニル、ポリ安息香酸ビニル、ポリマレイン酸ビニル、ポリビニルブチラール、ポリフタル酸アリル又はポリアリルメラミン及びこれらと１）に挙げたオレフィンとのコポリマー。
【００４２】
１２．環状エーテルのホモポリマー及びコポリマー、例えばポリアルキレングリコール、ポリエチレンオキシド、ポリプロピレンオキシド又はこれらとビスグリシジルエーテルとのコポリマー。
【００４３】
１３．ポリオキシメチレンやコモノマー（例えばエチレンオキシド）を含むポリオキシメチレン等のポリアセタール、熱可塑性ポリウレタン、アクリレート又はＭＢＳで改質したポリアセタール。
【００４４】
１４．ポリフェニレンオキシド及びスルフィド、並びにこれらとスチレンポリマー又はポリアミドとの混合物。
【００４５】
１５．ヒドロキシ末端ポリエーテル、ポリエステル及びポリブタジエンと脂肪族又は芳香族ポリイソシアネートから誘導されるポリウレタンとその前駆物質。
【００４６】
１６．ジアミン及びジカルボン酸及び／又はアミノカルボン酸又は対応するラクタムから誘導されるポリアミド及びコポリアミド、例えばポリアミド４、６、６／６、６／１０、６／９、６／１２、４／６、１２／１２、１１及び１２、ｍ−キシレン、ジアミン及びアジピン酸から出発する芳香族ポリアミド、ヘキサメチレンジアミンとイソフタル酸及び／又はテレフタル酸に改質剤としてエラストマーを加えるか又は加えずに製造されるポリアミド（例えばポリ−２，４，４−トリメチルヘキサメチレンテレフタルアミド又はポリ−ｍ−フェニレンイソフタルアミド）。上記ポリアミドとポリオレフィン、オレフィンコポリマー、イオノマー、化学的に結合もしくはグラフトしたエラストマー、ポリエーテル（例えばポリエチレングリコール、ポリプロピレングリコール又はポリテトラメチレングリコール）とのブロックコポリマー。更にはＥＰＤＭ又はＡＢＳで改質したポリアミド又はコポリアミド、及び処理中に縮合したポリアミド（ＲＩＭポリアミド系）。
【００４７】
１７．ポリ尿素、ポリイミド、ポリアミド−イミド、ポリエーテルイミド、ポリエステルアミド、ポリヒダントイン及びポリベンズイミダゾール。
【００４８】
１８．ジカルボン酸とジアルコール及び／又はヒドロキシカルボン酸又は対応するラクトンから誘導されるポリエステル、例えばポリエチレンテレフタレート、ポリブチレンテレフタレート、ポリ−１，４−ジメチロールシクロヘキサンテレフタレート、ポリヒドロキシベンゾエート、ヒドロキシ末端ポリエーテルから誘導されるブロックポリエーテルエステル、及びポリカーボネート又はＭＢＳで改質したポリエステル。
【００４９】
１９．ポリカーボネート及びポリエステルカーボネート。
【００５０】
２０．ポリスルホン、ポリエーテルスルホン及びポリエーテルケトン。
【００５１】
２１．アルデヒドとフェノール、ユリア又はメラミンから誘導される架橋ポリマー、例えばフェノール／ホルムアルデヒド樹脂、ユリア／ホルムアルデヒド樹脂及びメラミン／ホルムアルデヒド樹脂。
【００５２】
２２．乾性及び非乾性アルキド樹脂。
【００５３】
２３．飽和及び不飽和ジカルボン酸と多価アルコールとのコポリエステルと架橋剤としてのビニル化合物とから誘導される不飽和ポリエステル樹脂、並びにそのハロゲン含有低燃性改質物。
【００５４】
２４．置換アクリレート（例えばエポキシアクリレート、ウレタンアクリレート又はポリエステルアクリレート）から誘導される架橋性アクリル樹脂。
【００５５】
２５．メラミン樹脂、ユリア樹脂、イソシアネート、イソシアヌレート、ポリイソシアネート又はエポキシ樹脂と架橋したアルキド樹脂、ポリエステル樹脂及びアクリル樹脂。
【００５６】
２６．脂肪族、脂環式、複素環又は芳香族グリシジル化合物から誘導される架橋エポキシ樹脂、例えば慣用硬化剤（例えば無水物又はアミン）に例えば促進剤を加えるか又は加えずに架橋したビスフェノールＡジグリシジルエーテル、ビスフェノールＦジグリシジルエーテル。
【００５７】
２７．天然ポリマー（例えばセルロース、天然ゴム、ゼラチン）とポリマー様に化学的に修飾したその誘導体、例えばセルロースアセテート、セルロースプロピオネート及びセルロースブチレート、又はセルロースエーテル（例えばメチルセルロース）、並びにロジン及び誘導体。
【００５８】
２８．上記ポリマーの混合物（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＡＢＳ又はＰＢＴ／ＰＥＴ／ＰＣ。
【００５９】
２９．純モノマー化合物又はその混合物を構成する天然及び合成有機物質、例えば鉱油、動物又は植物油脂及びロウ、又は合成エステル（例えばフタル酸エステル、アジピン酸エステル、リン酸エステル又はトリメリト酸エステル）を主成分とする油脂及びロウ、例えばスピン仕上げ剤として使用する任意所望重量割合の合成エステルと鉱油のブレンド並びにその水性エマルション。
【００６０】
３０．天然又は合成ゴムの水性エマルション、例えばカルボキシ化スチレン−ブタジエンコポリマーの天然ゴムラテックス。
【００６１】
本発明の安定剤組成物又は安定化する熱可塑性ポリマーは所望により例えば酸化防止剤、光安定剤、金属不活性化剤、帯電防止剤、難燃剤、潤滑剤、核剤、酸掃去剤（塩基性補助安定剤）、顔料及び充填剤等の他の添加剤を加えてもよい。併用可能な添加剤の例は下記化合物である。
【００６２】
１．酸化防止剤
１．１　アルキル化モノフェノール、例えば２，６−ジ−ｔｅｒｔ−ブチル−４−メチルフェノール、２−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、線状又は側鎖分岐ノニルフェノール（例えば２，６−ジ−ノニル−４−メチルフェノール）、２，４−ジメチル−６−（１−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びその混合物。
【００６３】
１．２　アルキルチオメチルフェノール、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジドデシルチオメチル−４−ノニルフェノール。
【００６４】
１．３　ハイドロキノン及びアルキル化ハイドロキノン、例えば２，６−ジ−ｔｅｒｔ−ブチル−４−メトキシフェノール、２，５−ジ−ｔｅｒｔ−ブチルハイドロキノン、２，５−ジ−ｔｅｒｔ−アミルハイドロキノン、２，６−ジフェニル−４−オクタデシルオキシフェノール、２，６−ジ−ｔｅｒｔ−ブチルハイドロキノン、２，５−ジ−ｔｅｒｔ−ブチル−４−ヒドロキシアニソール、３，５−ジ−ｔｅｒｔ−４−ヒドロキシアニソール、３，５−ジ−ｔｅｒｔ−４−ヒドロキシフェニルステアレート、ビス（３，５−ジ−ｔｅｒｔ−４−ヒドロキシフェニル）アジペート。
【００６５】
１．４　水酸化チオジフェニルエーテル、例えば２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）ジスルフィド。
【００６６】
１．５　アルキリデンビスフェノール、例えば２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチルフェニル）−３−ｎ−ドデシルメルカプトブタン、ビス（３−ｔｅｒｔ−ブチル−４−ヒドロキシ−５−メチルフェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス（３，５−ジメチル−２−ヒドロキシフェニル）ブタン、２，２−ビス（３，５−ジ−ｔｅｒｔ−４−ヒドロキシフェニル）プロパン、２，２−ビス（５−ｔｅｒｔ−ブチル−４−ヒドロキシ−２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン、エチレングリコールビス［３，３−ビス（３’−ｔｅｒｔ−ブチル−４’−ヒドロキシフェニル）ブチレート］。
【００６７】
１．６　Ｏ−、Ｎ−及びＳ−ベンジル化合物、例えば３，５，３’，５’−テトラ−ｔｅｒｔ−ブチル−４，４’−ジヒドロキシジベンジルエーテル、オクタデシル４−ヒドロキシ−３，５−ジメチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、イソオクチル３，５−ジ−ｔｅｒｔ−ブチル−４−ヒドロキシベンジルメルカプトアセテート、トリデシル４−ヒドロキシ−３，５−ジ−ｔｅｒｔ−ブチルベンジルメルカプトアセテート。
【００６８】
１．７　ヒドロキシベンジル化マロネート、例えばジオクタデシル２，２−ビス（３，５−ジ−ｔｅｒｔ−ブチル−２−ヒドロキシベンジル）マロネート、ジオクタデシル２−（３−ｔｅｒｔ−ブチル−４−ヒドロキシ−５−メチルベンジル）マロネート、ジドデシルメルカプトエチル−２，２−ビス（３，５−ジ−ｔｅｒｔ−ブチル−４−ヒドロキシベンジル）マロネート、ジ−［４−（１，１，３，３−テトラメチルブチル）フェニル］２，２−ビス（３，５−ジ−ｔｅｒｔ−ブチル−４−ヒドロキシベンジル）マロネート。
【００６９】
１．８　芳香族ヒドロキシベンジル化合物、例えば１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００７０】
１．９　トリアジン化合物、例えば２，４−ビスオクチルメルカプト−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
【００７１】
１．１０　ベンジルホスホネート、例えばジメチル２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル−３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのＣａ塩。
【００７２】
１．１１　アシルアミノフェノール、例えば４−ヒドロキシラウラニリド、４−ヒドロキシステアラニリド、オクチルＮ−（３，５−ジ−ｔｅｒｔ−ブチル−４−ヒドロキシフェニル）カルバメート。
【００７３】
１．１２　β−（３，５−ジ−ｔｅｒｔ−ブチル−４−ヒドロキシフェニル）プロピオン酸と一価又は多価アルコール（例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサルアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン）のエステル。
【００７４】
１．１３　β−（５−ｔｅｒｔ−ブチル−４−ヒドロキシ−３−メチルフェニル）プロピオン酸と一価又は多価アルコール（例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサルアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン）のエステル。
【００７５】
１．１４　β−（３，５−ジシクロヘキシル−４−ヒドロキシフェニル）プロピオン酸と一価又は多価アルコール（例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサルアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン）のエステル。
【００７６】
１．１５　３，５−ジ−ｔｅｒｔ−ブチル−４−ヒドロキシフェニル酢酸と一価又は多価アルコール（例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサルアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン）のエステル。
【００７７】
１．１６　３，３−ビス（３’−ｔｅｒｔ−ブチル−４’−ヒドロキシフェニル）酪酸と一価又は多価アルコール（例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサルアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン）のエステル。
【００７８】
１．１７　β−（３，５−ジ−ｔｅｒｔ−ブチル−４−ヒドロキシフェニル）プロピオン酸のアミド、例えばＮ，Ｎ’−ビス（３，５−ジ−ｔｅｒｔ−ブチル−４−ヒドロキシフェニルプロピオニル）ヘキサメチレンジアミン、Ｎ，Ｎ’−ビス（３，５−ジ−ｔｅｒｔ−ブチル−４−ヒドロキシフェニルプロピオニル）トリメチレンジアミン、Ｎ，Ｎ’−ビス（３，５−ジ−ｔｅｒｔ−ブチル−４−ヒドロキシフェニルプロピオニル）ヒドラジン。
【００７９】
１．１８　トコフェロール、例えばα−トコフェロール、β−トコフェロール、γ−トコフェロール、δ−トコフェロール及びその混合物（ビタミンＥ）。
【００８０】
１．１９　アスコルビン酸（ビタミンＣ）。
【００８１】
１．２０　アミン酸化防止剤、例えばＮ，Ｎ’−ジイソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ジ（ナフチル−２）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（トルエンスルホンアミド）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン（例えばｐ，ｐ’−ジ−ｔｅｒｔ−オクチルジフェニルアミン）、４−ｎ−ブチルアミノフェノール、４−ブチリルアミノフェノール、４−ノナノイルアミノフェノール、４−ドデカノイルアミノフェノール、４−オクタデカノイルアミノフェノール、ジ（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ジ−［（２−メチルフェニル）アミノ］エタン、１，２−ジ（フェニルアミノ）プロパン、（ｏ−トリル）ビグアニド、ジ［４−（１’，３’−ジメチルブチル）フェニル］アミン、ｔｅｒｔ−オクチル化Ｎ−フェニル−１−ナフチルアミン、モノ及びジアルキル化ｔｅｒｔ−ブチル／ｔｅｒｔ−オクチルジフェニルアミンの混合物、モノ及びジアルキル化ノニルジフェニルアミンの混合物、モノ及びジアルキル化ドデシルジフェニルアミンの混合物、モノ及びジアルキル化イソプロピル／イソヘキシルジフェニルアミンの混合物、モノ及びジアルキル化ｔｅｒｔ−ブチルジフェニルアミンの混合物、２，３−ジヒドロ−３，３−ジメチル−４Ｈ−１，４−ベンゾチアジン、フェノチアジン、モノ及びジアルキル化ｔｅｒｔ−ブチル／ｔｅｒｔ−オクチルフェノチアジンの混合物、モノ及びジアルキル化ｔｅｒｔ−オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス−（２，２，６，６−テトラメチルピペリジン−４−イル）ヘキサメチレンジアミン、ビス（２，２，６，６−テトラメチルピペリジン−４−イル）セバケート、２，２，６，６−テトラメチルピペリジン−４−オン、２，２，６，６−テトラメチルピペリジン−４−オール。
【００８２】
２．紫外線吸収剤及び光安定剤
２．１　２−（２’−ヒドロキシフェニル）ベンゾトリアゾール、例えば２−（２’−ヒドロキシ−５’−メチルフェニル）ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−［２’−ヒドロキシ−５’−（１，１，３，３−テトラメチルブチル）フェニル］ベンゾトリアゾール、２−（３’，５’−ジ−ｔｅｒｔ−ブチル−２’−ヒドロキシフェニル）−５−クロロベンゾトリアゾール、２−（３’−ｔｅｒｔ−ブチル−２’−ヒドロキシ−５’−メチルフェニル）−５−クロロベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクトキシフェニル）ベンゾトリアゾール、２−（３’，５’−ジ−ｔｅｒｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロベンゾトリアゾールと、２−（３’−ｔｅｒｔ−ブチル−５’−［２−（２−エチルヘキシルオキシ）カルボニルエチル］−２’−ヒドロキシフェニル）−５−クロロベンゾトリアゾールと、２−（３’−ｔｅｒｔ−ブチル−２’−ヒドロキシ−５’−（２−メトキシカルボニルエチル）フェニル）−５−クロロベンゾトリアゾールと、２−（３’−ｔｅｒｔ−ブチル−２’−ヒドロキシ−５’−（２−メトキシカルボニルエチル）フェニル）ベンゾトリアゾールと、２−（３’−ｔｅｒｔ−ブチル−２’−ヒドロキシ−５’−（２−オクチルオキシカルボニルエチル）フェニル）ベンゾトリアゾールと、２−（３’−ｔｅｒｔ−ブチル−５’−［２−（２−エチルヘキシルオキシ）カルボニルエチル］−２’−ヒドロキシフェニル）ベンゾトリアゾールと、２−（３’−ドデシル−２’−ヒドロキシ−５’−メチルフェニル）ベンゾトリアゾールと、２−（３’−ｔｅｒｔ−ブチル−２’−ヒドロキシ−５’−（２−イソオクチルオキシカルボニルエチル）フェニルベンゾトリアゾールとの混合物、２，２’−メチレンビス［４−（１，１，３，３−テトラメチルブチル）−６−ベンゾトリアゾール−２−イルフェノール］、２−［３’−ｔｅｒｔ−ブチル−５’−（２−メトキシカルボニルエチル）−２’−ヒドロキシフェニル］ベンゾトリアゾールとポリエチレングリコール３００とのエステル交換物、［Ｒ−ＣＨ２ＣＨ２−ＣＯＯ（ＣＨ２）３］２（式中、Ｒ＝３’−ｔｅｒｔ−ブチル−４’−ヒドロキシ−５’−２Ｈ−ベンゾトリアゾール−２−イルフェニル）。
【００８３】
２．２　２−ヒドロキシベンゾフェノン、例えば４−ヒドロキシ、４−メトキシ、４−オクトキシ、４−デシルオキシ、４−ドデシルオキシ、４−ベンジルオキシ、４，２’，４’−トリヒドロキシ及び２’−ヒドロキシ−４，４’−ジメトキシ誘導体。
【００８４】
２．３　置換又は非置換安息香酸のエステル、例えば４−ｔｅｒｔ−ブチルフェニルサリチレート、フェニルサリチレート、オクチルフェニルサリチレート、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエート。
【００８５】
２．４　アクリレート、例えばエチルα−シアノ−β，β−ジフェニルアクリレート又はイソオクチルα−シアノ−β，β−ジフェニルアクリレート、メチルα−カルボメトキシシンナメート、メチルα−シアノ−β−メチル−ｐ−メトキシシンナメート又はブチルα−シアノ−β−メチル−ｐ−メトキシシンナメート、メチル−α−カルボメトキシ−ｐ−メトキシシンナメート及びＮ−（β−カルボメトキシ−β−シアノビニル）−２−メチルインドリン。
【００８６】
２．５　ニッケル化合物、例えば付加配位子（例えばｎ−ブチルアミン、トリエタノールアミン又はＮ−シクロヘキシルジエタノールアミン）を加えるか又は加えない２，２’−チオビス−［４−（１，１，３，３−テトラメチルブチル）フェノール］とのニッケル錯体（例えば１：１又は１：２錯体）、ニッケルジブチルジチオカルバメート、４−ヒドロキシ−３，５−ジ−ｔｅｒｔ−ブチルベンジルホスホン酸のモノアルキルエステル（例えばメチル又はエチルエステル）のニッケル塩、ケトオキシム（例えば２−ヒドロキシ−４−メチルフェニルウンデシルケトオキシム）のニッケル錯体、付加配位子を加えるか又は加えない１−フェニル−４−ラウロイル−５−ヒドロキシピラゾールのニッケル錯体。
【００８７】
２．６　立体障害アミン、例えばビス（２，２，６，６−テトラメチルピペリジン−４−イル）セバケート、ビス（２，２，６，６−テトラメチルピペリジン−４−イル）グルタレート、ビス（２，２，６，６−テトラメチルピペリジン−４−イル）スクシネート、ビス（１，２，２，６，６−ペンタメチルピペリジン−４−イル）セバケート、ビス（１，２，２，６，６−ペンタメチルピペリジン−４−イル）グルタレート、２，２，６，６−テトラメチルピペリジルベヘネート、１，２，２，６，６−ペンタメチルピペリジルベヘネート、１−ヒドロキシエチル−２，２，６，６−テトラメチル−４−ヒドロキシピペリジンと琥珀酸との縮合物、Ｎ，Ｎ’−ビス−（２，２，６，６−テトラメチル−４−ピペリジル）ヘキサメチレンジアミンと４−ｔｅｒｔ−オクチルアミノ−２，６−ジクロロ−１，３，５−ｓ−トリアジンとの縮合物、トリス（２，２，６，６−テトラメチル−４−ピペリジル）ニトロトリアセテート、テトラキス（２，２，６，６−テトラメチル−４−ピペリジル）１，２，３，４−ブタンテトラオエート、１，１’−（１，２−エタンジイル）−ビス−（３，３，５，５−テトラメチルピペラジノン）、４−ベンゾイル−２，２，６，６−テトラメチルピペリジン、４−ステアリルオキシ−２，２，６，６−テトラメチルピペリジン、４−ステアロイルオキシ−２，２，６，６−テトラメチルピペリジン、４−ステアリルオキシ−１，２，２，６，６−ペンタメチルピペリジン、４−ステアロイルオキシ−１，２，２，６，６−ペンタメチルピペリジン、ビス（１，２，２，６，６−ペンタメチルピペリジル）２−ｎ−ブチル−２−（２−ヒドロキシ−３，５−ジ−ｔｅｒｔ−ブチルベンジル）マロネート、ビス（１，２，２，６，６−ペンタメチルピペリジル）２−ｎ−ブチル−２−（４−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス−（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの縮合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合物、２−クロロ−４，６−ジ−（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ−（４−メトキシプロピルアミノ−２，２，６，６−テトラメチルピペリジル）−１，３，５−トリアジンと１，２−ビス−（３−アミノプロピルアミノ）エタンとの縮合物、２−クロロ−４，６−ジ−（４−メトキシプロピルアミノ−１，２，２，６，６−ペンタメチルピペリジル）−１，３，５−トリアジンと１，２−ビス−（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンとの縮合物、２−クロロ−４，６−ジ−（４−ｎ−ブチルアミノ−２，２，６，６−テトラメチルピペリジル）−１，３，５−トリアジンとアミン上の１〜全活性水素原子が置換されている一又は多官能価アミン（例えばエチレンジアミン、ジエチレントリアミン、トリエチレンテトラミン、ヘキサメチレンジアミン、１，２−ビス−（３−アミノプロピルアミノ）エタン）との反応生成物、２−クロロ−４，６−ジ−（４−ｎ−ブチルアミノ−１，２，２，６，６−ペンタメチルピペリジル）−１，３，５−トリアジンとアミン上の１〜全活性水素原子が置換されている一又は多官能価アミン（例えばエチレンジアミン、ジエチレントリアミン、トリエチレンテトラミン、ヘキサメチレンジアミン、１，２−ビス−（３−アミノプロピルアミノ）エタン）との反応生成物、２−クロロ−４，６−ジ−（４−ｎ−ブチルアミノ−２，２，６，６−テトラメチルピペリジル）−１，３，５−トリアジン及び４−ｔｅｒｔ−オクチルアミノ−２，６−ジクロロ−１，３，５−ｓ−トリアジンとアミン上の１〜全活性水素原子が置換されている一又は多官能価アミン（例えばエチレンジアミン、ジエチレントリアミン、トリエチレンテトラミン、ヘキサメチレンジアミン、１，２−ビス−（３−アミノプロピルアミノ）エタン）との反応生成物、２−クロロ−４，６−ジ−（４−ｎ−ブチルアミノ−１，２，２，６，６−ペンタメチルピペリジル）−１，３，５−トリアジン及び４−ｔｅｒｔ−オクチルアミノ−２，６−ジクロロ−１，３，５−ｓ−トリアジンとアミン上の１〜全活性水素原子が置換されている一又は多官能価アミン（例えばエチレンジアミン、ジエチレントリアミン、トリエチレンテトラミン、ヘキサメチレンジアミン、１，２−ビス−（３−アミノプロピルアミノ）エタン）との反応生成物、２−クロロ−４，６−ジ−（４−ｎ−ブチルアミノ−２，２，６，６−テトラメチルピペリジル）−１，３，５−トリアジン及び４−（４−ｎ−ブチルアミノ−２，２，６，６−テトラメチルピペリジル）−２，６−ジクロロ−１，３，５−ｓ−トリアジンとアミン上の１〜全活性水素原子が置換されている一又は多官能価アミン（例えばエチレンジアミン、ジエチレントリアミン、トリエチレンテトラミン、ヘキサメチレンジアミン、１，２−ビス−（３−アミノプロピルアミノ）エタン）との反応生成物、２−クロロ−４，６−ジ−（４−ｎ−ブチルアミノ−１，２，２，６，６−ペンタメチルピペリジル）−１，３，５−トリアジン及び４−（４−ｎ−ブチルアミノ−２，２，６，６−テトラメチルピペリジル）−２，６−ジクロロ−１，３，５−ｓ−トリアジンとアミン上の１〜全活性水素原子が置換されている一又は多官能価アミン（例えばエチレンジアミン、ジエチレントリアミン、トリエチレンテトラミン、ヘキサメチレンジアミン、１，２−ビス−（３−アミノプロピルアミノ）エタン）との反応生成物、１，２−ビス（３−アミノプロピルアミノ）エタンと２，４，６−トリクロロ−１，３，５−トリアジンの縮合物、４−ブチルアミノ−２，２，６，６−テトラメチルピペリジン、Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、８−アセチル−３−ドデシル−７，７，９，９−テトラメチル−１，３，８−トリアザスピロ［４．５］デカン−２，４−ジオン、オリゴマー化２，２，４，４−テトラメチル−２０−（オキシラニルメチル）−７−オキサ−３，２０−ジアザジスピロ［５．１．１１．２］ヘンエイコサン−２１−オン、オリゴマー化１，２，２，４，４−ペンタメチル−２０−（オキシラニルメチル）−７−オキサ−３，２０−ジアザジスピロ［５．１．１１．２］ヘンエイコサン−２１−オン、オリゴマー化１−アセチル−２，２，４，４−テトラメチル−２０−（オキシラニルメチル）−７−オキサ−３，２０−ジアザジスピロ［５．１．１１．２］ヘンエイコサン−２１−オン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、２，２，４，４−テトラメチル−７−オキサ−３，２０−ジアザジスピロ［５．１．１１．２］ヘンエイコサン−２１−オン、２，２，４，４−テトラメチル−７−オキサ−２１−オキソ−３，２０−ジアザジスピロ［５．１．１１．２］ヘンエイコサン−３−プロパン酸ドデシルエステル、２，２，４，４−テトラメチル−７−オキサ−２１−オキソ−３，２０−ジアザジスピロ［５．１．１１．２］ヘンエイコサン−３−プロパン酸テトラデシルエステル、２，２，３，４，４−ペンタメチル−７−オキサ−３，２０−ジアザジスピロ［５．１．１１．２］ヘンエイコサン−２１−オン、２，２，３，４，４−ペンタメチル−７−オキサ−２１−オキソ−３，２０−ジアザジスピロ［５．１．１１．２］ヘンエイコサン−３−プロパン酸ドデシルエステル、２，２，３，４，４−ペンタメチル−７−オキサ−２１−オキソ−３，２０−ジアザジスピロ［５．１．１１．２］ヘンエイコサン−３−プロパン酸テトラデシルエステル、３−アセチル−２，２，４，４−テトラメチル−７−オキサ−３，２０−ジアザジスピロ［５．１．１１．２］ヘンエイコサン−２１−オン、３−アセチル−２，２，４，４−テトラメチル−７−オキサ−２１−オキソ−３，２０−ジアザジスピロ［５．１．１１．２］ヘンエイコサン−３−プロパン酸ドデシルエステル、３−アセチル−２，２，４，４−テトラメチル−７−オキサ−２１−オキソ−３，２０−ジアザジスピロ［５．１．１１．２］ヘンエイコサン−３−プロパン酸テトラデシルエステル、１，１’，３，３’，５，５’−ヘキサヒドロ−２，２’，４，４’，６，６’−ヘキサアザ−２，２’６，６’−ビスメタノ−７，８−ジオキソ−４，４’−ビス（１，２，２，６，６−ペンタメチル−４−ピペリジル）ビフェニル、ポリ−Ｎ，Ｎ’−ビス−（２，２，６，６−テトラメチル−４−ピペリジル）−１，８−ジアザデシレン、２，２，６，６−テトラメチル−４−アリルオキシピペリジンとポリメチルヒドリドシロキサン（分子量４０００まで）との付加物、１，２，２，６，６−ペンタメチル−４−アリルオキシピペリジンとポリメチルヒドリドシロキサン（分子量４０００まで）との付加物、Ｎ，Ｎ’−ジホルミル−Ｎ，Ｎ’−ビス（２，２，６，６−テトラメチル−４−ピペリジニル）ヘキサメチレンジアミン、Ｎ，Ｎ’−ジホルミル−Ｎ，Ｎ’−ビス（１，２，２，６，６−ペンタメチル−４−ピペリジニル）ヘキサメチレンジアミン、５，１１−ビス（２，２，６，６−テトラメチル−４−ピペリジニル）−３，５，７，９，１１，１３−ヘキサアザテトラシクロ［７．４．０．０２，７．１３，１３］テトラデカン−８，１４−ジオン、５，１１−ビス（１，２，２，６，６−ペンタメチル−４−ピペリジニル）−３，５，７，９，１１，１３−ヘキサアザテトラシクロ［７．４．０．０２，７．１３，１３］テトラデカン−８，１４−ジオン、［（４−メトキシフェニル）メチレン］プロパンジオン酸ビス（２，２，６，６−テトラメチル−４−ピペリジニル）エステル、［（４−メトキシフェニル）メチレン］プロパンジオン酸ビス（１，２，２，６，６−ペンタメチル−４−ピペリジニル）エステル、２，４，６−トリス（Ｎ−シクロヘキシル−Ｎ−［２−（３，３，４，５，５−ペンタメチルピペラジノン−１−イル）エチル］アミノ）−１，３，５−トリアジン、スチレン及びメチルスチレンと無水マレイン酸のコポリマーと４−アミノ−２，２，６，６−テトラメチルピペリジン及びオクタデシルアミンの反応物、スチレン及びα−メチルスチレンと無水マレイン酸のコポリマーと４−アミノ−１，２，２，６，６−ペンタメチルピペリジン及びオクタデシルアミンの反応物、ジオール成分として２，２’−［（２，２，６，６−テトラメチル−４−ピペリジニル）イミノ］ビス［エタノール］を含むポリカーボネート、ジオール成分として２，２’−［（１，２，２，６，６−ペンタメチル−４−ピペリジニル）イミノ］ビス［エタノール］を含むポリカーボネート、無水マレイン酸とＣ３０までのα−オレフィンのコポリマーと４−アミノ−２，２，６，６−テトラメチルピペリジンの反応物、無水マレイン酸とＣ３０までのα−オレフィンのコポリマーと１−アセチル−４−アミノ−２，２，６，６−テトラメチルピペリジンの反応物、無水マレイン酸とＣ３０までのα−オレフィンのコポリマーと４−アミノ−１，２，２，６，６−ペンタメチルピペリジンの反応物、ピペリジン上に遊離ＮＨ基、特にα−メチルベンジルオキシ及びＣ１−Ｃ１８アルキルオキシをもつ上記化合物のＮ−アルキル及びＮ−アリールオキシ誘導体。
【００８８】
２．７　オキサルアミド、例えば４，４’−ジオクチルオキシオキサニリド、２，２’−ジエトキシアニリド、２，２’−ジオクチルオキシ−５，５’−ジ−ｔｅｒｔ−ブチルオキサニリド、２，２’−ジドデシルオキシ−５，５’−ジ−ｔｅｒｔ−ブチルオキサニリド、２−エトキシ−２’−エチルオキサニリド、Ｎ，Ｎ’−ビス（３−ジメチルアミノプロピル）オキサルアミド、２−エトキシ−５−ｔｅｒｔ−ブチル−２’−エチルオキサニリド及びこれと２−エトキシ−２’−エチル−５，４’−ジ−ｔｅｒｔ−ブチルオキサニリドの混合物、並びにｏ及びｐ−メトキシジ置換オキサニリドとｏ及びｐ−エトキシジ置換オキサニリドの混合物。
【００８９】
２．８　２−（２−ヒドロキシフェニル）−１，３，５−トリアジン、例えば２，４，６−トリス（２−ヒドロキシ−４−オクチルオキシフェニル）−１，３，５−トリアジン、２−（２−ヒドロキシ−４−オクチルオキシフェニル）−４’，６−ビス（２’，４−ジメチルフェニル）−１，３，５−トリアジン、２−（２，４−ジヒドロキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−［２−ヒドロキシ−４−（２−ヒドロキシ−３−ブチルオキシプロピルオキシ）フェニル］−４，６−ビス（２，４−ジメチルフェニル）−１，３，５−トリアジン、２−［２−ヒドロキシ−４−（２−ヒドロキシ−３−オクチルオキシプロピルオキシ）フェニル］−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［（４−ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン。
【００９０】
３．金属不活性化剤、例えばＮ，Ｎ’−ジフェニルオキサルアミド、ｎ−サリチラル−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００９１】
４．ホスファイト及びホスホナイト、例えばトリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリトリトールジホスファイト、トリス（２，４−ジ−ｔｅｒｔ−ブチルフェニル）ホスファイト、ジイソデシルペンタエリトリトールジホスファイト、ビス（２，４−ジ−ｔｅｒｔ−ブチルフェニル）ペンタエリトリトールジホスファイト、ビス（２，６−ジ−ｔｅｒｔ−ブチル−４−メチルフェニル）ペンタエリトリトールジホスファイト、ビスイソデシルオキシペンタエリトリトールジホスファイト、ビス（２，４−ジ−ｔｅｒｔ−ブチル−６−メチルフェニル）ペンタエリトリトールジホスファイト、ビス（２，４，６−トリ−ｔｅｒｔ−ブチルフェニル）ペンタエリトリトールジホスファイト、トリステアリルソルビトールトリホスファイト、テトラキス（２，４−ジ−ｔｅｒｔ−ブチルフェニル）４，４’−ビフェニレンジホスホナイト、６−イソオクチルオキシ−２，４，８，１０−テトラ−ｔｅｒｔ−ブチル−１２Ｈ−ジベンゾ［ｄ，ｇ］−１，３，２−ジオキサホスホシン、６−フルオロ−２，４，８，１０−テトラ−ｔｅｒｔ−ブチル−１２−メチルジベンゾ［ｄ，ｇ］−１，３，２−ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、トリス（２−ｔｅｒｔ−ブチル−４−チオ（２’−メチル−４’−ヒドロキシ−５’−ｔｅｒｔ−ブチル）フェニル−５−メチル）フェニルホスファイト、２，２’，２”−ニトリロ［トリエチルトリス（３，３’，５，５’−テトラ−ｔｅｒｔ−ブチル−１，１’−ビフェニル−２，２’−ジイル）ホスファイト］、ビス［２−メチル−４，６−ビス（１，１−ジメチルエチル）フェノール］リン酸エチルエステル。
【００９２】
５．ヒドロキシルアミン、例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂脂肪アミンから製造したＮ，Ｎ−ジアルキルヒドロキシルアミン。
【００９３】
６．ニトロン、例えばＮ−ベンジルα−フェニルニトロン、Ｎ−エチルα−メチルニトロン、Ｎ−オクチルα−ヘプチルニトロン、Ｎ−ラウリルα−ウンデシルニトロン、Ｎ−テトラデシルα−トリデシルニトロン、Ｎ−ヘキサデシルα−ペンタデシルニトロン、Ｎ−オクタデシルα−ヘプタデシルニトロン、Ｎ−ヘキサデシルα−ヘプタデシルニトロン、Ｎ−オクタデシルα−ペンタデシルニトロン、Ｎ−ヘプタデシルα−ヘプタデシルニトロン、Ｎ−オクタデシルα−ヘキサデシルニトロン、水素化獣脂脂肪アミンから製造したＮ，Ｎ−ジアルキルヒドロキシルアミンから誘導されるニトロン。
【００９４】
７．ゼオライト及びヒドロタルサイト、例えばＤＨＴ（登録商標）４Ａ。この種のヒドロタルサイトは式：
［（Ｍ２＋）１−ｘ（Ｍ３＋）ｘ（ＯＨ）２（Ａｎ−）ｘ／ｎｙＨ２Ｏ］
により表すことができ、式中、
（Ｍ２＋）はＭｇ、Ｃａ、Ｓｒ、Ｂａ、Ｚｎ、Ｐｂ、Ｓｎ、Ｎｉであり、
（Ｍ３＋）はＡｌ、Ｂ、Ｂｉであり、
Ａｎは原子価ｎのアニオンであり、
ｎは１〜４の整数であり、
ｘは０〜０．５の値であり、
ｙは０〜２の値であり、
ＡはＯＨ−、Ｃｌ−、Ｂｒ−、Ｉ−、ＣｌＯ４−、ＣＨ３ＣＯＯ−、Ｃ６Ｈ５ＣＯＯ−、ＣＯ３２−、ＳＯ４２−、（ＯＯＣ−ＣＯＯ）２−、（ＣＨＯＨＣＯＯ）２２−、（ＣＨＯＨ）４ＣＨ２ＯＨＣＯＯ−、Ｃ２Ｈ４（ＣＯＯ）２２−、（ＣＨ２ＣＯＯ）２２−、ＣＨ３ＣＨＯＨＣＯＯ−、ＳｉＯ３２−、ＳｉＯ４４−、Ｆｅ（ＣＮ）６３−、Ｆｅ（ＣＮ）６４−、ＢＯ３３−、ＰＯ３３−、ＨＰＯ４２−である。
【００９５】
（Ｍ２＋）が（Ｃａ２＋）、（Ｍｇ２＋）又は（Ｍｇ２＋）と（Ｚｎ２＋）の混合物であり、（Ａｎ−）がＣＯ３２−、ＢＯ３３−、ＰＯ３３−であり、ｘが０〜０．５の値であり、ｙが０〜２の値であるヒドロタルサイトを使用することが好ましい。式：
［（Ｍ２＋）ｘ（Ａｌ３＋）２（ＯＨ）２ｘ＋６ｎｚ（Ａｎ−）２ｙＨ２Ｏ］
により表すことができるヒドロタルサイトを使用することも可能であり、式中、（Ｍ２＋）はＭｇ２＋、Ｚｎ２＋、好ましくはＭｇ２＋であり、（Ａｎ−）は特にＣＯ３２−、（ＯＯＣ−ＣＯＯ）２−、ＯＨ−及びＳ２−から構成される群から選択されるアニオンであり、ｎはイオンの原子価であり、ｙは正の数、より好ましくは０〜５、特に０．５〜５であり、ｘとｚは正の数であり、ｘは２〜６が好ましく、ｚは２未満とすべきである。下式のヒドロタルサイトが特に好ましいとみなされる。
Ａｌ２Ｏ３×６ＭｇＯ×ＣＯ２×１２Ｈ２Ｏ、
Ｍｇ４．５Ａｌ２（ＯＨ）１３×ＣＯ３×３．５Ｈ２Ｏ、
４ＭｇＯ×Ａｌ２Ｏ３×ＣＯ２×９Ｈ２Ｏ、
４ＭｇＯ×Ａｌ２Ｏ３×ＣＯ２×６Ｈ２Ｏ、
ＺｎＯ×３ＭｇＯ×Ａｌ２Ｏ３×ＣＯ２×８〜９Ｈ２Ｏ、
ＺｎＯ×３ＭｇＯ×Ａｌ２Ｏ３×ＣＯ２×５〜６Ｈ２Ｏ、
Ｍｇ４．５Ａｌ２（ＯＨ）１３×ＣＯ３。
【００９６】
ヒドロタルサイトはポリマー中でポリマー組成全体を基にして０．０１〜５重量％、特に０．２〜３重量％の濃度で使用することが好ましい。
【００９７】
８．チオ相乗剤、例えばジラウリルチオジプロピオネート及びジステアリルチオジプロピオネート。
【００９８】
９．過酸化物掃去剤、例えばβ−チオジプロピオン酸のエステル（例えばラウリル、ステアリル、ミリスチル又はトリデシルエステル）、メルカプトベンズイミダゾール、２−メルカプトベンズイミダゾールの亜鉛塩、亜鉛アルキルジチオカルバメート、亜鉛ジブチルジチオカルバメート、ジオクタデシルモノスルフィド、ジオクタデシルジスルフィド、ペンタエリトリトールテトラキス（β−ドデシルメルカプト）プロピオネート。
【００９９】
１０．ポリアミド安定剤、例えばヨウ化物及び／又はリン化合物と併用した銅塩及び２価マンガンの塩。
【０１００】
１１．塩基性補助安定剤、例えばメラミン、ポリビニルピロリドン、ジシアンジアミド、トリアリルシアヌレート、尿素誘導体、ヒドラジン誘導体、アミン、ポリアミン、ポリウレタン、高級脂肪酸のアルカリ金属及びアルカリ土類金属塩（例えばステアリン酸Ｃａ、ステアリン酸Ｚｎ、ベヘン酸Ｍｇ、ステアリン酸Ｍｇ、リシノール酸Ｎａ、パルミチン酸Ｋ、ピロカテコール酸アンチモン又はピロカテコール酸錫）、乳酸のアルカリ金属及びアルカリ土類金属塩並びに亜鉛塩又はアルミニウム塩。
【０１０１】
１２．核剤、例えば無機物質、例えばタルク、金属酸化物（例えば酸化チタン又は酸化マグネシウム）、好ましくはアルカリ土類金属のリン酸塩、炭酸塩又は硫酸塩、有機化合物、例えばモノ又はポリカルボン酸とその塩（例えば４−ｔｅｒｔ−ブチル安息香酸、アジピン酸、ジフェニル酢酸、琥珀酸ナトリウム又は安息香酸ナトリウム）、芳香族アルデヒドと多価アルコール（例えばソルビトール）のアセタール（例えば１，３，２，４−ジ（ベンジリデン）−Ｄ−ソルビトール、１，３，２，４−ジ（４−トリリデン）−Ｄ−ソルビトール、１，３，２，４−ジ（４−エチルベンジリデン）−Ｄ−ソルビトール）、ポリマー化合物（例えばイオン性コポリマー（イオノマー））。
【０１０２】
１３．充填剤及び補強剤、例えば炭酸カルシウム、珪酸塩、グラスファイバー、アスベスト、タルク、カオリン、マイカ、硫酸バリウム、金属酸化物及び金属水酸化物、カーボンブラック、グラファイト、木粉及び他の天然物の他の粉末又は繊維、合成繊維。
【０１０３】
１４．他の添加剤、例えば可塑剤、潤滑剤、乳化剤、顔料、レオロジー添加剤、触媒、均展助剤、蛍光増白剤、防炎剤、帯電防止剤、発泡剤。
【０１０４】
１５．例えば米国特許第４３２５８６３号、米国特許第４３３８２４４号、米国特許第５１７５３１２号、米国特許第５２１６０５２号、米国特許第５２５２６４３号、ドイツ特許公開第４３１６６１１号、ドイツ特許公開第４３１６６２２号、ドイツ特許公開第４３１６８７６号、ヨーロッパ特許公開第０５８９８３９号もしくはヨーロッパ特許公開第０５９１１０２号に記載されているようなベンゾフラノン及びインドリン、又は３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］ベンゾフラノン−２−オン、３，３’−ビス［５，７−ジ−ｔｅｒｔ−ブチル−３−（４−［２−ヒドロキシエトキシ］フェニル）ベンゾフラン−２−オン、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジエチル−４−ピバロイロオキシフェニル）−５，７−ジ−ｔｅｒｔ−ブチルベンゾフラン−２−オン。
【０１０５】
熱水貯蔵後又は熱水貯蔵に関連して水抽出条件下で使用される着色ポリオレフィン製品で利用すると、上記混合物はさほど褪色せずに優れた長期性能を示す。鋼管又は海底ケーブル等の金属製品にポリオレフィン樹脂を被覆又は積層してもよい。
【０１０６】
特に熱水処理中又はその後に水抽出条件に暴露される着色ポリオレフィン製品を安定化させるために使用される上記安定剤系はポリマー樹脂の移動による初期消費を防止することができる。この働きにより上記製品の長期安定性が明白に改善される。
【０１０７】
水抽出条件に暴露される着色ポリオレフィン製品の安定化に関する従来技術では、特定安定剤によるこのような明白な改善及び効果は予想されなかった。
【０１０８】
以下、実施例により本発明を具体的に説明する。以下の実施例において、「部」又は「％」は「重量部」又は「重量％」を意味する。
【０１０９】
実施例
試料の製造と試験
ポリエチレン−ＨＤと安定剤の粉末状混合物の調製
ステアリン酸Ｃａ０．１部、トリス（２，４−ジ−ｔｅｒｔ．ブチルフェニル）ホスファイト０．１部及びフェノール成分（ＡＯ１又はＡＯ２又はこれらのフェノールの１：１混合物）０．１部から構成されるベース安定剤組成物とポリエチレンＨＤ（型名ＰＥ−ＨＤ　ＣＲＰ１００、未着色バイモーダル分子量分布、製造業者：Ｅｌｅｎａｃ　ＧｍｂＨ、フランクフルト）１００部をフラスコで混合した。更にＬＳ１、ＬＳ２もしくはＬＳ３を主成分とする光安定剤もしくは光安定剤混合物又はＵＶ１もしくはＵＶ２等の紫外線吸収剤０．２部又は０．３部を加えた。
【０１１０】
青色着色試料を使用することにより、４．１％ピグメントブルー及び２．８％ＴｉＯ２（ルチル型）を含有するＲｅｍａｆｉｎ−Ｂｌｕｅ　１５４と呼ばれるマスターバッチ２部を更に加えた。
【０１１１】
添加剤はポリマーの存在下にアセトンに溶かし、その後、溶媒を減圧蒸発させた。
【０１１２】
一軸スクリュー押出機（型名Ｂｒａｂｅｎｄｅｒ、スクリュー直径１６ｍｍ、Ｌ／Ｄ＝２０）をＴ＝２１０〜２４０℃／１２５ｒｐｍで使用して均質化を行った。顔料マスターバッチを加えることにより同一条件下で押出を更に３回実施した。
【０１１３】
蒸気加熱／水冷液圧プレスをＴ＝１８５℃、接触圧３０バール５分間、最終圧２００バール３分間で使用することにより製造したプレス板（３００×３００ｍｍ、１ｍｍ厚）から打ち抜くことにより試料の製造を実施した。
【０１１４】
試験方法
Ｔ＝９０℃で２カ月間試料の熱水貯蔵を行った。その後、Ｍｉｎｏｌｔａ　ＣＭ３５００ｄ型スペクトロフォトメーターを使用してＣＩＥＬＡＢ系で定義されるパラメーターｂ＊０を測定した。次段階で試料を温度１２０℃の空気循環炉で貯蔵した。１週間隔で各組成の試料を取出し、その実効ｂ＊値を測定した。０及び５週間の炉貯蔵期間後のｂ＊の結果を表１に示す。
【０１１５】
【表１】
2004506055.tif 000014
【０１１６】
実験データから明白なように、本発明の安定剤組成物は従来技術に比較して非常に優れた安定化作用をもつ。
【国際公開パンフレット】
2004506055.tif 000015
2004506055.tif 000016
2004506055.tif 000017
2004506055.tif 000018
2004506055.tif 000019
2004506055.tif 000020
2004506055.tif 000021
2004506055.tif 000022
2004506055.tif 000023
2004506055.tif 000024
2004506055.tif 000025
2004506055.tif 000026
2004506055.tif 000027
2004506055.tif 000028
2004506055.tif 000029
2004506055.tif 000030
2004506055.tif 000031
2004506055.tif 000032
2004506055.tif 000033
2004506055.tif 000034
2004506055.tif 000035
2004506055.tif 000036
2004506055.tif 000037
2004506055.tif 000038
2004506055.tif 000039
2004506055.tif 000040
2004506055.tif 000041
2004506055.tif 000042
2004506055.tif 000043
2004506055.tif 000044
2004506055.tif 000045
2004506055.tif 000046
2004506055.tif 000047
【手続補正書】
【提出日】平成14年1月18日(2002.1.18)
【手続補正１】
【補正対象書類名】明細書
【補正対象項目名】特許請求の範囲
【補正方法】変更
【補正の内容】
【特許請求の範囲】
【請求項１】
ａ）そのうちの１種がエピクロロヒドリンと２，２，４，４−テトラメチル−７−オキサ−３，２０−ジアザ−２０−（２，３−エポキシプロピル）ジスピロ−［５．１．１１．２］−ヘンエイコサン−２１−オンとのポリマー（ＬＳ１）でなければならず、
ｂ）少なくとも１種のフェノール系酸化防止剤を含み、そのうちの１種がビス−［３，３−ビス−（４’−ヒドロキシ−３’−ｔｅｒｔ．ブチルフェニル）ブタン酸］グリコールエステル（ＡＯ１）でなければならず、
成分ｂ）の総重量比に対する成分ａ）の総重量比が１０：１〜１：５である着色熱可塑性ポリマー用安定剤組成物。
【請求項２】
成分ｂ）が、ビス−［３，３−ビス−（４’−ヒドロキシ−３’−ｔｅｒｔ．ブチルフェニル）ブタン酸］グリコールエステル（ＡＯ１）及びテトラキスメチレン（３，５−ジ−ｔｅｒｔ．ブチル−４−ヒドロキシフェニル）ヒドロシンナメート（ＡＯ２）を含む請求項１に記載の安定剤組成物。
【請求項３】
成分ｂ）が重量比２：１〜１：２の化合物（ＡＯ１）及び（ＡＯ２）の混合物である請求項２に記載の安定剤組成物。
【請求項４】
成分ｃ）としての付加紫外線吸収剤がメタノン、［２−ヒドロキシ−４−（オクチルオキシ）フェニル］フェニル（ＵＶ１）又はフェノール、２−（５−クロロ−２Ｈ−ベンゾトリアゾール−２−イル）−６−（１，１−ジメチルエチル）−４−メチル（ＵＶ２）又は２−ヒドロキシベンゾフェノン、２−（２−ヒドロキシフェニル）ベンゾトリアゾール、２−（２−ヒドロキシフェニル）−１，３，５−ベンゾトリアジン類、オキサニリド類、シンナメート類又はサリチレート類であり、成分ａ）：成分ｂ）：成分ｃ）の重量比が５：１：１〜１：５：５である請求項１から３のいずれか一項に記載の安定剤組成物。
【請求項５】
ポリマーを基にして０．００１〜２．０００重量％の量を着色熱可塑性ポリマーに添加する請求項１から４のいずれか一項に記載の安定剤組成物の使用方法。
【請求項６】
ポリマーを基にして０．０２０〜０．２０重量％の量を着色熱可塑性ポリマーに添加する請求項１から４のいずれか一項に記載の安定剤組成物の使用方法。
【請求項７】
熱可塑性ポリマーがポリエチレンである請求項５又は６に記載の使用方法。
【請求項８】
長期水接触用着色熱可塑性ポリマーの安定化方法であって、処理前又は処理中に安定化量の請求項１から４のいずれか一項に記載の安定剤組成物を添加する前記方法。
【請求項９】
熱可塑性ポリマーを基にして０．０２０〜０．２０重量％の量の安定剤組成物を添加する請求項８に記載の方法。
【手続補正書】
【提出日】平成14年8月9日(2002.8.9)
【手続補正１】
【補正対象書類名】明細書
【補正対象項目名】特許請求の範囲
【補正方法】変更
【補正の内容】
【特許請求の範囲】
【請求項１】
ａ）そのうちの１種がエピクロロヒドリンと２，２，４，４−テトラメチル−７−オキサ−３，２０−ジアザ−２０−（２，３−エポキシプロピル）ジスピロ−［５．１．１１．２］−ヘンエイコサン−２１−オンとのポリマー（ＬＳ１）でなければならず、
ｂ）少なくともフェノール系酸化防止剤のビス−［３，３−ビス−（４’−ヒドロキシ−３’−ｔｅｒｔ．ブチルフェニル）ブタン酸］グリコールエステル（ＡＯ１）及びテトラキスメチレン（３，５−ジ−ｔｅｒｔ．ブチル−４−ヒドロキシフェニル）ヒドロシンナメート（ＡＯ２）を含み、
成分ｂ）の総重量比に対する成分ａ）の総重量比が１０：１〜１：５である着色ポリオレフィン用安定剤組成物。
【請求項２】
成分ｂ）が重量比２：１〜１：２の化合物（ＡＯ１）及び（ＡＯ２）の混合物である請求項１に記載の安定剤組成物。
【請求項３】
成分ｃ）としての付加紫外線吸収剤がメタノン、［２−ヒドロキシ−４−（オクチルオキシ）フェニル］フェニル（ＵＶ１）又はフェノール、２−（５−クロロ−２Ｈ−ベンゾトリアゾール−２−イル）−６−（１，１−ジメチルエチル）−４−メチル（ＵＶ２）又は２−ヒドロキシベンゾフェノン、２−（２−ヒドロキシフェニル）ベンゾトリアゾール、２−（２−ヒドロキシフェニル）−１，３，５−ベンゾトリアジン類、オキサニリド類、シンナメート類又はサリチレート類であり、成分ａ）：成分ｂ）：成分ｃ）の重量比が５：１：１〜１：５：５である請求項１又は２に記載の安定剤組成物。
【請求項４】
ポリマーを基にして０．００１〜２．０００重量％の量を着色熱可塑性ポリマーに添加する請求項１から３のいずれか一項に記載の安定剤組成物の使用方法。
【請求項５】
ポリマーを基にして０．０２０〜０．２０重量％の量を着色熱可塑性ポリマーに添加する請求項１から３のいずれか一項に記載の安定剤組成物の使用方法。
【請求項６】
ポリオレフィンがポリエチレンである請求項４又は５に記載の使用方法。
【請求項７】
長期水接触用着色ポリオレフィンの安定化方法であって、処理前又は処理中に安定化量の請求項１から４のいずれか一項に記載の安定剤組成物を添加する前記方法。
【請求項８】
ポリマーの重量を基にして０．００１〜２．０００重量％の量の安定剤組成物を添加する請求項７に記載の方法。
【請求項９】
ポリマーの重量を基にして０．０２０〜０．２０重量％の量の安定剤組成物を添加する請求項８に記載の方法。
【手続補正２】
【補正対象書類名】明細書
【補正対象項目名】０００８
【補正方法】変更
【補正の内容】
【０００８】
本発明の目的は、
ａ）そのうちの１種がエピクロロヒドリンと２，２，４，４−テトラメチル−７−オキサ−３，２０−ジアザ−２０−（２，３−エポキシプロピル）ジスピロ−［５．１．１１．２］−ヘンエイコサン−２１−オンのポリマー（ＬＳ１）でなければならず、その他がポリ−｛〔６［１，１，３，３−テトラルメチルブチル］イミノ〕−１，３，５−トリアジン−２，４−ジイル｝［２−（２，２，６，６−テトラメチルピペリジル）アミノ］ヘキサメチレン−［４−（２，２，６，６−テトラメチルピペリジル）イミノ］｝（ＬＳ２）又はポリ−（Ｎ−ヒドロキシエチル−２，２，６，６−テトラメチル−４−ヒドロキシピペリジルスクシネート）（ＬＳ３）である少なくとも１種の立体障害アミンと、
ｂ）少なくともフェノール系酸化防止剤のビス−［３，３−ビス−（４’−ヒドロキシ−３’−ｔｅｒｔ．ブチルフェニル）ブタン酸］グリコールエステル（ＡＯ１）及びテトラキスメチレン（３，５−ジ−ｔｅｒｔ．ブチル−４−ヒドロキシフェニル）ヒドロシンナメート（ＡＯ２）を含み、
成分ｂ）の総重量比に対する成分ａ）の総重量比が１０：１〜１：５である着色熱可塑性ポリマー用安定剤組成物にある。


【手続補正３】
【補正対象書類名】明細書
【補正対象項目名】００１０
【補正方法】変更
【補正の内容】
【００１０】
成分ｂ）が重量比５：１〜１：５、より好ましくは２：１〜１：２の化合物（ＡＯ１）及び（ＡＯ２）の混合物である安定剤組成物が好ましい。


【手続補正４】
【補正対象書類名】明細書
【補正対象項目名】００１８
【補正方法】変更
【補正の内容】
【００１８】
【化１】
2004506055.tif 000048
【手続補正５】
【補正対象書類名】明細書
【補正対象項目名】０１０９
【補正方法】変更
【補正の内容】
【０１０９】
実施例
試料の製造と試験
ポリエチレン−ＨＤと安定剤の粉末状混合物の調製
ステアリン酸Ｃａ０．１部、トリス（２，４−ジ−ｔｅｒｔ．ブチルフェニル）ホスファイト０．１部及びフェノール成分（ＡＯ１又はＡＯ２又はこれらのフェノールの１：１混合物）０．１部から構成されるベース安定剤組成物とポリエチレンＨＤ（型名ＰＥ−ＨＤ　ＣＲＰ１００、未着色バイモーダル分子量分布、製造業者：Ｅｌｅｎａｃ　ＧｍｂＨ、フランクフルト）１００部をフラスコで混合した。更にＬＳ１を主成分とする光安定剤又はＵＶ１もしくはＵＶ２等の紫外線吸収剤０．２部又は０．３部を加えた。


【手続補正６】
【補正対象書類名】明細書
【補正対象項目名】０１１４
【補正方法】変更
【補正の内容】
【０１１４】
試験方法
Ｔ＝９０℃で２カ月間試料の熱水貯蔵を行った。その後、Ｍｉｎｏｌｔａ　ＣＭ３５００ｄ型スペクトロフォトメーターを使用してＣＩＥＬＡＢ系で定義されるパラメーターｂ＊０を測定した。次段階で試料を温度１２０℃の空気循環炉で貯蔵した。１週間隔で各組成の試料を取出し、その実効ｂ＊値を測定した。０及び５週間の炉貯蔵期間後のｂ＊の結果を表１に示す。
ｂ＊値は、いわゆる黄色指数（ＹＩ）であり、従って、Δｂ＊は、試料の黄色味の尺度である。


【手続補正７】
【補正対象書類名】明細書
【補正対象項目名】０１１５
【補正方法】変更
【補正の内容】
【０１１５】
【表１】
2004506055.tif 000049
【国際調査報告】
2004506055.tif 000050
2004506055.tif 000051
2004506055.tif 000052
2004506055.tif 000053
2004506055.tif 000054
2004506055.tif 000055